(57)【要約】【課題】  軽量でありながら優れた曲げ弾性率及び耐衝撃性を有する複合材料であって、特に低温での耐衝撃性に優れる複合材料を提供すること。【解決手段】  マトリックス樹脂、並びに、前記マトリックス樹脂中に分散したガラスファイバー及びガラスバルーンを含み、前記ガラスファイバーの７０％以上が１．０ｍｍ以上の繊維長を有し、前記ガラスバルーンのメジアン径が１０μｍ以上４０μｍ以下である、複合材料。【選択図】なし【特許請求の範囲】
【請求項１】
マトリックス樹脂、並びに、前記マトリックス樹脂中に分散したガラスファイバー及びガラスバルーンを含み、
前記ガラスファイバーの７０％以上が１．０ｍｍ以上の繊維長を有し、
前記ガラスバルーンのメジアン径が１０μｍ以上４０μｍ以下である、複合材料。
【請求項２】
前記ガラスファイバーの含有量ＣＦに対する前記ガラスバルーンの含有量ＣＢの質量比ＣＢ／ＣＦが０．１以上１０以下である、請求項１に記載の複合材料。
【請求項３】
前記ガラスファイバーの含有量が、前記複合材料の全量基準で１質量％以上４０質量％以下である、請求項１又は２に記載の複合材料。
【請求項４】
前記ガラスバルーンの含有量が、前記複合材料の全量基準で１質量％以上３０質量％以下である、請求項１〜３のいずれか一項に記載の複合材料。
【請求項５】
前記ガラスバルーンの９０体積％残存耐圧強度が５０ＭＰａ以上である、請求項１〜４のいずれか一項に記載の複合材料。
【請求項６】
前記ガラスバルーンの真密度が０．３ｇ／ｃｍ３以上０．９ｇ／ｃｍ３未満である、請求項１〜５のいずれか一項に記載の複合材料。
【請求項７】
ガラスファイバーの繊維束にベース樹脂を含浸させた樹脂ペレットとガラスバルーンを含有する樹脂材料とを溶融混練して得られる、請求項１〜６のいずれか一項に記載の複合材料。
【請求項８】
前記樹脂ペレットと前記樹脂材料との溶融混練物を射出成形してなる、請求項７に記載の複合材料。
【請求項９】
請求項１〜８のいずれか一項に記載の複合材料を含む、成形品。
【請求項１０】
自動車用部材である、請求項９に記載の成形品。
【発明の詳細な説明】
【技術分野】
【０００１】
本発明は、複合材料及びそれを含む成形品に関する。
【背景技術】
【０００２】
２以上の異なる材料を組み合わせた複合材料は、近年、機械的強度、耐熱性、成形性等の特性に優れるものが多種開発され、自動車、家電製品等の各種工業部材に広く適用されている。
【０００３】
例えば特許文献１には、熱可塑性樹脂、繊維補強充填材、および中空微小球を含む複合材が記載されている。
【先行技術文献】
【特許文献】
【０００４】
【特許文献１】特表２００７−５３０７３９号公報
【発明の概要】
【発明が解決しようとする課題】
【０００５】
本発明の目的の一つは、軽量（低密度）でありながら優れた剛性（曲げ弾性率）及び耐衝撃性を有する複合材料であって、特に低温（例えば−１５℃）での耐衝撃性に優れる複合材料を提供することにある。
【課題を解決するための手段】
【０００６】
本発明の一側面は、マトリックス樹脂、並びに、上記マトリックス樹脂中に分散したガラスファイバー及びガラスバルーンを含む複合材料に関するものであり、上記ガラスファイバーの７０％以上は１．０ｍｍ以上の繊維長を有し、上記ガラスバルーンのメジアン径は１０μｍ以上４０μｍ以下である。
【０００７】
このような複合材料によれば、密度の小ささと、曲げ弾性率及び耐衝撃性等の優れた機械的特性とを両立することができ、特に低温（例えば−１５℃）での優れた耐衝撃性を得ることができる。
【０００８】
一実施形態において、上記ガラスファイバーの含有量ＣＦに対する上記ガラスバルーンの含有量ＣＢの質量比ＣＢ／ＣＦは０．１以上１０以下であってよい。このような質量比で上記特定のガラスファイバー及びガラスバルーンを含有することで、低温での耐衝撃性に一層優れる複合材料が得られる。
【０００９】
また、一実施形態において、上記ガラスファイバーの含有量は、上記複合材料の全量基準で１質量％以上４０質量％以下であってよい。また、一実施形態において、上記ガラスバルーンの含有量は、上記複合材料の全量基準で１質量％以上３０質量％以下である。これらの複合材料によれば、一層の軽量化及び機械的特性の向上が実現される。
【００１０】
また、一実施形態において、上記ガラスバルーンの９０体積％残存耐圧強度は、５０ＭＰａ以上であってよい。このようなガラスバルーンによれば、より確実に軽量化及び機械的特性の向上の両立を実現できる。
【００１１】
また、一実施形態において、上記ガラスバルーンの真密度は０．３ｇ／ｃｍ３以上０．９ｇ／ｃｍ３未満であってよい。このようなガラスバルーンによれば、複合材料の一層の軽量化が実現できる。
【００１２】
また、一実施形態において、複合材料は、ガラスファイバーの繊維束にベース樹脂を含浸させた樹脂ペレットとガラスバルーンを含有する樹脂材料とを溶融混練して得られるものであってよい。このような溶融混練によれば、ガラスファイバーの繊維長を長く維持したまま複合材料中に分散させることができる。そのため、このようにして得られた複合材料によれば、一層優れた機械的特性（特に、低温での耐衝撃性）が得られる。
【００１３】
また、一実施形態において、複合材料は、上記樹脂ペレットと上記樹脂材料との溶融混練物を射出成形してなるものであってもよい。このような射出成形によれば、複合材料中に繊維長の長いガラスファイバーを多く分散させた状態で、容易に複合材料を成形することができる。そのため、このようにして得られた複合材料は、所望の形状に成形されており、且つ、一層優れた機械的特性（特に低温での耐衝撃性）を有するものとなり得る。
【００１４】
本発明の他の側面は、上記複合材料を含む成形品に関する。本発明に係る成形品は、上記複合材料の採用によって軽量化が図られており、且つ優れた機械的特性を有する。また、成形品は、低温での耐衝撃性に優れた上記複合材料を用いているため、自動車用部材等の低温環境下での使用が想定される用途に好適に用いることができる。
【発明の効果】
【００１５】
本発明によれば、軽量（低密度）でありながら曲げ弾性率及び耐衝撃性（特に、低温での耐衝撃性）に優れる成形品を形成可能な複合材料が提供される。
【発明を実施するための形態】
【００１６】
本発明の好適な一実施形態について以下に説明する。
【００１７】
（複合材料）
本実施形態に係る複合材料は、マトリックス樹脂並びにマトリックス樹脂中に分散したガラスファイバー及びガラスバルーンを含む。また、この複合材料において、ガラスファイバーの７０％以上は、１．０ｍｍ以上の繊維長を有しており、ガラスバルーンのメジアン径は、１０μｍ以上４０μｍ以下である。
【００１８】
本実施形態に係る複合材料は、このような特定のガラスファイバー及びガラスバルーンがマトリックス樹脂中に分散されたものであるため、軽量でありながら優れた機械的特性（例えば、曲げ強度、曲げ弾性率、引張強度、耐衝撃性）を有する。特に、本実施形態に係る複合材料は、低温（例えば−１５℃）での耐衝撃性に優れており、自動車用部材等の低温環境下での使用が想定される用途に好適に用いることができる。
【００１９】
複合材料は、その製造時に混練等の操作を行って、マトリックス樹脂中にガラスファイバー及びガラスバルーンを分散させることが一般的であるが、従来の方法では、この混練時にガラスファイバーは破砕して、繊維長が混練前と比べて著しく短くなる。これに対して、本実施形態では、後述する特定の溶融混練によって、ガラスファイバーの７０％以上が１．０ｍｍ以上の繊維長を有するように、複合材料を製造している。
【００２０】
また、従来の方法では、混練時のガラスファイバーの破砕による繊維片が、ガラスバルーンと接触してガラスバルーンを破壊すること等が考えられる。これに対して、本実施形態では、ガラスファイバーの破砕が従来の方法と比較して抑制されているため、ガラスバルーンの破壊も抑制されていると考えられる。
【００２１】
このように、本実施形態に係る複合材料は、ガラスファイバーの７０％以上が１．０ｍｍ以上の繊維長を有するように製造されたものであり、且つ、メジアン径が１０μｍ以上４０μｍ以下のガラスバルーンを有するものである。そして、本実施形態に係る複合材料では、これらの特徴を備えることにより、軽量化と機械的特性の向上（特に低温での耐衝撃性の向上）との両立という優れた効果が奏される。
【００２２】
以下、本実施形態に係る複合材料に含まれる各成分について詳述する。
【００２３】
マトリックス樹脂は、ガラスファイバー及びガラスバルーンを支持する母材である。マトリックス樹脂は、複合材料の用途等に応じて様々な樹脂から適宜選択することができる。
【００２４】
マトリックス樹脂は、溶融混練によるガラスファイバー及びガラスバルーンの分散が容易となる観点から、熱可塑性樹脂であることが好ましい。
【００２５】
好ましいマトリックス樹脂としては、ポリオレフィン樹脂（例えば、高密度ポリエチレン樹脂（ＨＤＰＥ）、低密度ポリエチレン樹脂（ＬＤＰＥ）、直鎖状低密度ポリエチレン樹脂（ＬＬＤＰＥ）、ポリプロピレン樹脂（ＰＰ））、ポリオレフィンコポリマー樹脂（例えば、エチレン−ブテン樹脂、エチレン−オクテン樹脂、エチレンビニルアルコール樹脂）、ポリスチレン樹脂、ポリスチレンコポリマー樹脂（例えば、耐衝撃性ポリスチレン樹脂、アクリロニトリルブタジエンスチレンコポリマー樹脂）、ポリアクリレート樹脂、ポリメタクリレート樹脂、ポリエステル樹脂、ポリ塩化ビニル樹脂（ＰＶＣ）、フルオロポリマー樹脂、液晶ポリマー樹脂、ポリアミド樹脂、ポリエーテルイミド樹脂、ポリフェニレンスルフィド樹脂、ポリスルホン樹脂、ポリアセタール樹脂、ポリカーボネート樹脂、ポリフェニレンオキサイド樹脂、ポリウレタン樹脂、熱可塑性エラストマー樹脂、エポキシ樹脂、アルキド樹脂、メラミン樹脂、フェノール樹脂、尿素樹脂、ビニルエステル樹脂等が挙げられる。また、マトリックス樹脂は上記のうち一種を単独で用いても、二種以上を併用してもよい。
【００２６】
マトリックス樹脂は、ポリオレフィン樹脂の中で最も工業的に広く使用されているポリプロピレン樹脂を含むことが好ましい
【００２７】
マトリックス樹脂の含有量は、複合材料の全量基準で５０〜９５質量％であることが好ましく、より好ましくは５５〜９１質量％である。
【００２８】
ガラスファイバーは、ガラスを融解して引き伸ばし、繊維状に成形したものである。本実施形態において、複合材料中に含まれるガラスファイバーの７０％以上（好ましくは７４％以上）は、１．０ｍｍ以上の繊維長を有している。
【００２９】
上述のとおり、一般的に複合材料中のガラスファイバーは、マトリックス樹脂中にガラスファイバーを分散させる際にその一部又は全部が破砕され、その繊維長が配合前と比較して短くなっている。本実施形態においては、この破砕の程度を、１．０ｍｍ以上の繊維長を有するガラスファイバーが全ガラスファイバーの７０％以上となるように調整することで、特定のメジアン径を有するガラスバルーンとの組合せにおいて上述の優れた効果を得ることができる。
【００３０】
ここで、全ガラスファイバーに対する１．０ｍｍ以上の繊維長を有するガラスファイバーの割合（本数割合）は、以下の方法で測定することができる。まず、複合材料からなる試験片を燃焼させて、ガラスファイバー及びガラスバルーンを灰分として取り出す。次いで、この灰分の約１ｇを３００ｍｌ程度の水に添加し、超音波分散をかける。この超音波分散で、密度差によりガラスファイバーを沈殿させ、ガラスバルーンを水面に浮かせ、ガラスバルーンのみを排除する。この操作を複数回繰り返してガラスバルーンを除去した後、ガラスファイバーをスライドグラス上に一定量移し、乾燥させる。乾燥後、デジタルマイクロスコープにて観察してガラスファイバーの繊維長を測定することで、繊維長が１．０ｍｍ以上のガラスファイバーの割合を求めることができる（例えば、１００本のガラスファイバーのうち繊維長が１．０ｍｍ以上のガラスファイバーの本数を、繊維長が１．０ｍｍ以上のガラスファイバーの割合（％）とすることができる。）。
【００３１】
また、ガラスファイバーはその５０％以上が１．５ｍｍ以上の繊維長を有することが好ましい。全ガラスファイバーに対する１．５ｍｍ以上の繊維長を有するガラスファイバーの割合は、好ましくは５０％以上である。
【００３２】
複合材料中のガラスファイバーの繊維長の上限は、特に制限されないが、例えば、８ｍｍ以下であってよい。なお、複合材料中のガラスファイバーの繊維長の上限は、配合前のガラスファイバーの繊維長であってよい。
【００３３】
ガラスファイバーの繊維径は、例えば５μｍ以上であってよく、１０μｍ以上であってもよい。また、ガラスファイバーの繊維径は、３０μｍ以下であってよく、２０μｍ以下であってもよい。
【００３４】
ガラスファイバーの含有量は、複合材料の全量基準で１質量％以上であることが好ましく、２質量％以上であることがより好ましく、３質量％以上であることがさらに好ましい。また、ガラスファイバーの含有量は、複合材料の全量基準で４０質量％以下であることが好ましく、３５質量％以下であることがより好ましく、３０質量％以下であることがさらに好ましい。ガラスファイバーの含有量を１質量％以上とすることで、十分な機械的特性をより確実に得ることができる。また、ガラスファイバーの含有量を４０質量％以下とすることで十分な軽量化の効果をより確実に得るとともに、優れた成形性を維持することができる。すなわち、ガラスファイバーの含有量を上記範囲とすることで、一層の軽量化及び機械的特性の向上が実現される。
【００３５】
ガラスバルーンは、中空球状のガラス粉体である。ガラスバルーンは、その密度が小さいため、複合材料の密度を低減させて軽量化させることができる。
【００３６】
ガラスバルーンのメジアン径は１０μｍ以上４０μｍ以下である。このようなガラスバルーンによれば、上述の特定のガラスファイバーとの組み合わせにおいて、上述の優れた効果を得ることができる。
【００３７】
ガラスバルーンのメジアン径は、好ましくは１０μｍ以上であり、より好ましくは１５μｍ以上である。また、ガラスバルーンのメジアン径は、好ましくは５０μｍ以下であり、より好ましくは３０μｍ以下である。
【００３８】
なお、本明細書中、メジアン径は、ガラスバルーンをその粒子径で２つに分けたとき、その粒子径より小さいガラスバルーンとその粒子径より大きいガラスバルーンとが体積基準で等量となる粒子径をいう。ガラスバルーンのメジアン径は、例えば、レーザ回折／散乱式粒子径分布測定装置Ｐａｒｔｉｃａ  ＬＡ−９５０Ｖ２（株式会社堀場製作所（京都府京都市））により測定することができる。
【００３９】
ガラスバルーンは、その９０体積％残存耐圧強度が５０ＭＰａ以上であることが好ましく、１００ＭＰａ以上であることがより好ましい。９０体積％残存耐圧強度が５０ＭＰａ未満であると、溶融混練におけるガラスバルーンの破壊が生じ易い傾向にある。そして、９０体積％残存耐圧強度が５０ＭＰａ以上であると、ガラスファイバーの７０％以上が１．０ｍｍ以上の繊維長となるような製造時の混練において、その破壊が十分に抑制されて、複合材料の軽量化が一層顕著に実現される。
【００４０】
また、ガラスバルーンの９０体積％残存耐圧強度は、３００ＭＰａ以下であることが好ましく、２００ＭＰａ以下であることがより好ましい。９０％残存耐圧強度が３００ＭＰａを超える場合は、ガラスバルーンのガラス厚が厚くなるため、軽量化の効果が十分に得られない場合がある。そして９０％残存耐圧強度が３００ＭＰａ以下であっても、本実施形態に係る複合材料では、その製造時の混練におけるガラスバルーンの破壊を十分に抑制することができる。
【００４１】
なお、本明細書中、ガラスバルーンの９０体積％残存耐圧強度は、ＡＳＴＭ  Ｄ３１０２−７８（１９８２年度版）に準拠して、グリセロールを用いて測定して得られる値である。より具体的には、一定量のガラスバルーンをグリセロールと混合し、空気が入らないように密封したものを測定サンプルとし、該測定サンプルをテストチャンバーにセットする。次いで、徐々に加圧しながら測定サンプル中のガラスバルーンの体積変化を観察し、測定サンプル中のガラスバルーンの残存体積が９０体積％となる時（１０体積％破壊時）の圧力を測定し、この圧力を９０体積％残存耐圧強度とする。
【００４２】
ガラスバルーンの真密度は、０．３ｇ／ｃｍ３以上であることが好ましく、０．４ｇ／ｃｍ３以上であることがより好ましい。ガラスバルーンの真密度が０．３ｇ／ｃｍ３以上であると、破壊されにくくなり、上述の好適な耐圧強度を容易に得ることができる。
【００４３】
また、ガラスバルーンの真密度は、軽量化効果をより有効に得るために、０．９ｇ／ｃｍ３未満であることが好ましく、０．６ｇ／ｃｍ３以下であることがより好ましい。
【００４４】
なお、本明細書中、ガラスバルーンの真密度は、ＡＳＴＭ  Ｄ２８５６−９４：１９９８年度版に準拠して測定される真密度であり、例えば、乾式自動真密度計アキュピックＩＩ  １３４０（株式会社島津製作所（京都府京都市））を用いて測定できる。
【００４５】
ガラスバルーンの含有量は、複合材料の全量基準で１質量％以上であることが好ましく、２質量％以上であることがより好ましく、３質量％以上であることがさらに好ましい。また、ガラスバルーンの含有量は、複合材料の全量基準で４０質量％以下であることが好ましく、３０質量％以下であることがより好ましく、１５質量％以下であることがさらに好ましい。ガラスバルーンの含有量を１質量％以上とすることで十分な軽量化効果をより確実に得ることができる。また、ガラスバルーンの含有量を４０質量％以下とすることで、ガラスバルーン同士の衝突等によるガラスバルーンの破壊が抑制されて、より有効に本願発明の効果を得られるとともに、より良質な成形品が実現できる。
【００４６】
ここで、ガラスファイバーの含有量ＣＦに対する上記ガラスバルーンの含有量ＣＢの質量比ＣＢ／ＣＦは０．１以上１０以下であることが好ましい。このような質量比で上記特定のガラスファイバー及びガラスバルーンを含有することで、低温での耐衝撃性に一層優れる複合材料が得られる。比ＣＢ／ＣＦは、好ましくは０．２以上であり、より好ましくは０．５以上である。また、比ＣＢ／ＣＦは、好ましくは８以下であり、より好ましくは４以下である。これにより上記の効果が一層顕著に奏される。
【００４７】
本実施形態に係る複合材料は、例えば、ガラスファイバーの繊維束にベース樹脂を含浸させた樹脂ペレットとガラスバルーンを含有する樹脂材料とを溶融混練して得ることができる。このような溶融混練によれば、ガラスファイバーを、長い繊維長を維持したまま複合材料中に分散させることができる。そのため、このようにして得られた複合材料によれば、一層優れた機械的特性（特に、低温での耐衝撃性）が得られる。
【００４８】
ここで樹脂ペレットは、例えば、連続ガラス繊維束を引抜きながら該ガラス繊維束にベース樹脂を含浸させ、繊維方向に垂直に所定の長さで切断して得ることができる。このようにして得られた樹脂ペレットは、略同一の繊維長（切断時の上記所定の長さ）を有する複数のガラスファイバーからなる繊維束にベース樹脂を含浸させた構成を有するということができる。
【００４９】
ベース樹脂は、樹脂材料との溶融混練が可能なものであれば特に制限されず、例えば上述したマトリックス樹脂と同様のものを用いることができる。
【００５０】
また、本実施形態に係る複合材料は、樹脂ペレットと樹脂材料との溶融混練物を射出成形して得られたものであってよい。このような射出成形によれば、複合材料中に繊維長の長いガラスファイバーを多く分散させた状態で、容易に複合材料を成形することができる。そのため、このようにして得られた複合材料は、所望の形状に成形されており、且つ、一層優れた機械的特性（特に低温での耐衝撃性）を有するものとなり得る。
【００５１】
樹脂ペレットと樹脂材料との溶融混練及び射出成形の条件は、得られる複合材料においてガラスファイバーの７０％以上が１．０ｍｍ以上の繊維長を有するものとなるように、適宜調整することができる。
【００５２】
溶融混練及び射出成形は、例えば、公知の射出成形機（例えば、ＦＮＸ１４０；日精樹脂工業株式会社（長野県埴科郡坂城町）製）を用いて行うことができる。また、その条件は、例えばマトリックス樹脂がポリプロピレン樹脂である場合には、シリンダー温度約２３０℃、樹脂温度約２３０℃、金型温度約５０℃、充填速度約１０ｍｍ／ｓ、スクリュー回転数約８０ｒｐｍとすることができる。
【００５３】
本実施形態に係る樹脂材料は、低密度であり、且つ曲げ強度、曲げ弾性率、引張強度及び耐衝撃性（特に低温での耐衝撃性）に優れる。そのため、本実施形態に係る樹脂材料は、低密度・強度・衝撃性がバランス良く求められる用途に幅広く適用することができる。
【００５４】
本実施形態に係る樹脂材料は、例えば、自動車用部材、家電製品、日用品、住宅設備、コンテナ、パレット、容器等の用途に好適に用いることができ、自動車用部材として特に好適に用いることができる。
【００５５】
自動車用部材としては、例えば、エンジン用部材、シャシー用部材、外装・車体用部材、内装用部材が挙げられる。
【００５６】
すなわち、本実施形態に係る樹脂材料は、例えば、エンジン用部材としてエアダクト、レゾネーター、エアクリーナーケース、ベルトカバー、エンジンカバー、エンジンアンダーカバー等に適用することができる。
【００５７】
また、本実施形態に係る樹脂材料は、例えば、シャシー用部材としてブレーキマスターシリンダータンク等に適用することができる。
【００５８】
また、本実施形態に係る樹脂材料は、例えば、外装・車体用部材としてバンパー、サイドガードモール、ヘッドランプハウジング、マッドガード、フェンダープロテクター、ウインドヲッシャータンク、シルスボイラー、エアコンケース、エアコンダクト、モーターファン、ファンシュラウド、キッキングプレート、フロントエンドモジュール、バックドアインナー等に適用することができる。
【００５９】
また、本実施形態に係る樹脂材料は、例えば、内装用部材としてインストルメントパネル、コンソールボックス、グローブボックス、ドアトリム、ピラートリム、コラムシフトカバー、メーターハウジング、トランクトリム、サンバイザー、バッテリーケース等に適用することができる。
【００６０】
（成形品）
本実施形態に係る成形品は、上記複合材料を含む。このような成形品は、上記複合材料を採用しているため、軽量化が図られているとともに、優れた機械的特性を有する。また、この成形品は、上記複合材料が低温での耐衝撃性に特に優れたものであるため、自動車用部材等、低温環境下での使用が想定される用途に好適に用いることができる。
【００６１】
本実施形態に係る成形品は例えば、上述した自動車用部材、家電製品、日用品、住宅設備、コンテナ、パレット、容器等として用いることができる。
【００６２】
以上、本発明の好適な実施形態について説明したが、本発明は上記実施形態に限定されるものではない。
【００６３】
例えば、本発明の一側面は、ガラスファイバーの７０％以上を１．０ｍｍ以上の繊維長を有するものとする、複合材料の低温における耐衝撃性の向上方法ということができる。また、本発明の一側面は、ガラスファイバーの７０％以上が１．０ｍｍ以上の繊維長となるように溶融混練を行う、複合材料の製造材料ということができる。
【実施例】
【００６４】
以下、実施例により本発明をより具体的に説明するが、本発明は実施例に限定されるものではない。
【００６５】
実施例及び比較例における材料を以下に示す方法で入手した。
成分Ａとして、ポリプロピレン（ブロックコポリマー）（曲げ弾性率１３２６ＭＰａ、シャルピー衝撃強度（２３℃）８．８ｋＪ／ｍ２、密度０．９ｇ／ｃｍ３）を、住友化学株式会社（東京都中央区）から入手した（製品名：ＡＺ８６４）。
【００６６】
成分Ｂとして、成分Ａのポリプロピレン及び下記成分Ｇのガラスバルーンを溶融混練してなる複合材料（密度０．７ｇ／ｃｍ３）を作製した。
【００６７】
成分Ｃとして、ポリプロピレン（ブロックコポリマー）及びガラスファイバーの複合材料（ガラスファイバー６０質量％、カット長さ６ｍｍ、フィラメント径１０数μｍ、連続繊維（ロービング））を、オーウェンスコーニングジャパン株式会社（東京都港区）から入手した（製品名：ＬＰ６０１０−Ｌ８）。
【００６８】
成分Ｄとして、成分Ａのポリプロピレン及び下記成分Ｆのガラスファイバーを溶融混練してなる複合材料を作製した。
【００６９】
成分Ｅとして、ポリプロピレン（ブロックコポリマー）及びガラスファイバーの複合材料（ガラスファイバー３０質量％、カット長さ０．３ｍｍ、フィラメント径１０数μｍ）を、株式会社プライムポリマー（東京都港区）から入手した（製品名：プライムポリプロＲ−３５０Ｇ）。
【００７０】
成分Ｆとして、ガラスファイバー（カット長さ３ｍｍ、フィラメント径１０μｍ、ガラスチョップドストランド）を日東紡株式会社（福岡県福岡市）から入手した。
【００７１】
成分Ｇとして、ガラスバルーン（真密度０．４６ｇ／ｃｍ３、９０体積％残存耐圧強度１１０ＭＰａ、メジアン径２０μｍ）を、住友スリーエム株式会社（神奈川県相模原市）から入手した（製品名：３ＭＴＭグラスバブルズｉＭ１６Ｋ）。
【００７２】
（実施例１〜８、比較例１〜３、参考例１）
成分Ａ〜Ｅのペレットを表１及び表２に記載の配合比（質量％）で均一にドライブレンドした後、射出成形機（ＦＮＸ１４０；日精樹脂工業株式会社（長野県埴科郡坂城町）製）に投入して、下記の条件で溶融混練及び射出成形を行い、複合材料からなる試験片を作成した。作成した試験片について、下記の方法で、全ガラスファイバーに対する１．０ｍｍ以上、１．５ｍｍ以上及び２．０ｍｍ以上の繊維長のガラスファイバーの割合、密度、曲げ強度、曲げ弾性率、引張強度、常温（２３℃）下での耐衝撃性及び低温（−１５℃）下での耐衝撃性を測定した。得られた結果を表３及び表４に示す。
【００７３】
（試験片の作成方法）
射出成形機（ＦＮＸ１４０；日精樹脂工業株式会社（長野県埴科郡坂城町）製）を用い、ＩＳＯ０２９４−１：１９９６年度版に準拠した成形条件により、シリンダー温度２３０℃、樹脂温度２３０℃、金型温度５３℃、充填速度１０ｍｍ／ｓ、スクリュー回転数８０ｒｐｍにて溶融混練及び射出成形を行い、ＩＳＯ３１６７：１９９３年度版に準拠したＡ１形の厚さ４ｍｍの多目的試験片を作成した。
【００７４】
（ガラスファイバーの繊維長の測定）
試験片を５５０℃にて３時間燃焼後、ガラスファイバーとガラスバルーンを灰分として取り出した。得られた灰分の約１ｇを３００ｍｌ程度の水に添加し、ガラスファイバーとガラスバルーンに分けるため、超音波分散をかけた。密度差でガラスファイバーが沈澱し、ガラスバルーンが水面上に浮いたところで、ガラスバルーンのみを排除した。その後追加で水を添加し、再度超音波分散させ、ガラスバルーンのみを排除し、ガラスバルーンが水面になくなるまでこれを数回繰り返した。その後、ガラスファイバーを水中で分散させながら、スライドグラス上に一定量移し、水分が蒸発するまで乾燥させた。得られたサンプルをデジタルマイクロスコープ３０倍の倍率にて観察し、任意に選定した１００本のガラス繊維の残存長さの測定を実施した。ガラスファイバー１００本中の、１．０ｍｍ、１．５ｍｍ以上及び２．０ｍｍ以上の繊維長のガラスファイバーの本数を求め、％表示した。
【００７５】
（密度の測定）
試験片の密度は、ＩＳＯ１１８３：１９８７年度版に準拠して測定した。
（曲げ強度の測定）
試験片の曲げ強度は、ＩＳＯ１７８：２００３年度版に準拠して測定した。
（曲げ弾性率の測定）
試験片の曲げ弾性率は、ＩＳＯ１７８：２００３年度版に準拠して測定した。
（引張強度の測定）
試験片の引張強度は、ＩＳＯ５２７−１、ＩＳＯ５２７−２：１９９３年度版に準拠して測定した。
【００７６】
（常温（２３℃）下での耐衝撃性の測定）
試験片の２３℃におけるシャルピー衝撃強度は、ＩＳＯ１７９：２０１０年度版に準拠し、１ｅＡ（タイプＡノッチ）で測定した。
（低温環境（−１５℃）下での耐衝撃性の測定）
試験片の−１５℃におけるシャルピー衝撃強度は、ＩＳＯ１７９：２０１０年度版に準拠し、１ｅＡ（タイプＡノッチ）で測定した。
【００７７】
【表１】
2014218546.tif 000002
【００７８】
【表２】
2014218546.tif 000003
【００７９】
【表３】
2014218546.tif 000004
【００８０】
【表４】
2014218546.tif 000005